СЫРЬЕВАЯ СМЕСЬ ДЛЯ ПРОИЗВОДСТВА КЕРАМЗИТА
RAW MIX FOR HAYDITE PRODUCTION

Изобретение относится к промышленности строительных материалов и касается производств керамзита.
Известна сырьевая смесь для производства керамзита, содержащая, мас.%: глинистое сырье 75,5-76,8; волокнистые отходы первичной переработки шерсти 0,9-1,4; вода - остальное [1].
Задачей изобретения является повышение прочности керамзита, полученного из сырьевой смеси.
Технический результат достигается тем, что сырьевая смесь для производства керамзита, включающая глинистое сырье, волокнистые отходы первичной переработки шерсти, воду, дополнительно содержит пегматит при следующем соотношении компонентов, мас.%: глинистое сырье 60,7-62,7; волокнистые отходы первичной переработки шерсти 0,2-0,3; пегматит 15,0-20,0; вода 19,0-22,0.
В таблице приведены составы сырьевой смеси для производства керамзита.
Таблица
Состав №
Компоненты
Прочность керамзита (фракция 20-40 мм) при сжатии, МПа
Глинистое сырье
Волокнистые отходы первичной переработки шерсти
Пегматит
Вода
1
62,7
0,3
15,0
22,0
~2,5
2
61,8
0,2
17,5
20,5
~3
3
60,7
0,3
20,0
19,0
~3
2
В составе сырьевой смеси может быть использовано любое легкоплавкое глинистое сырье. Пегматит размалывают до получения порошкообразного продукта с удельной поверхностью 2500-3000 см/г. Глинистое сырье смешивают с молотым пегматитом, волокнистыми отходами первичной переработки шерсти, добавляют воду и готовят сырьевую смесь. Из сырьевой смеси формуют гранулы, которые сушат и обжигают при температуре 950-1100°С.
Источники информации
1. SU 628129, С04В 14/12, 1978.